(57)【要約】      （修正有）【課題】高い硬度を有し、特に基板表面に対する塗布性に優れた硬質膜、およびこの硬質膜を基板表面に効率よく形成することのできる硬質膜製造方法を提供すること。【解決手段】プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層を有することを特徴とする硬質膜であり、また、プラスチック表面上に形成されてなる硬質膜であって、前記硬化体層と、前記プラスチック表面及び前記硬化体層の間に、（メタ）アクリル酸類及び／又は（メタ）アクリレート類を含有するプライマーを硬化してなるプライマー層とを有することを特徴とする硬質膜である。【選択図】なし【特許請求の範囲】
【請求項１】
プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層を有することを特徴とする硬質膜。
【請求項２】
プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層と、前記プラスチック表面及び前記硬化体層の間に、（メタ）アクリル酸類及び／又は（メタ）アクリレート類を含有するプライマーを硬化してなるプライマー層とを有することを特徴とする硬質膜。
【請求項３】
プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層と、前記プラスチック表面及び前記硬化体層の間に形成されたところの、（メタ）アクリル酸類及び／又は（メタ）アクリレート類を含有するプライマーを硬化してなるプライマー層と、前記硬化体層の表面に形成されたところの、（ＣＹ３−（Ｒ３）ｄ）e−Ｓｉ−（Ｒ４）ｇ（ただし、Ｙは水素原子又はフッ素原子であり、３個のＹは同一であっても相違していても良い。Ｒ３は、メチレン基及び/又はフルオロメチレン基であり、ｄは１〜２０の整数であり、Ｒ４は、アルキル基、アルコキシ基又はハロゲン原子であり、ｇ個のＲ４は同一であっても相違していても良い。ｅとｇとは共に整数であり、ｅとｇとの合計は４である。）で示されるシラン化合物を硬化してなる薄膜とを有することを特徴とする硬質膜。
【請求項４】
前記ゾル組成物は、シランカップリング剤及び／又は前記請求項３に記載のシラン化合物をさらに含有する請求項１〜３のいずれか一項に記載の硬質膜。
【請求項５】
前記プライマーは、シランカップリング剤を含有して成る請求項２〜４のいずれか一項に記載の硬質膜。
【請求項６】
前記シランカップリング剤が、一般式、Ｒ１lＸmSｉＲ2n（式中、Ｒ１はアルキル基を、Ｘはアルコキシ基又はハロゲン化物イオンを、Ｒ2は有機官能基を有するアルキル基を示し、l、ｍ及びｎは０、１、２、３又は４であり、l＋ｍ＋ｎは４である。）で表されるシラン化合物である請求項４又は請求項５に記載の硬質膜。
【請求項７】
ハフニアゾル及び／又はジルコニアゾル並びに（メタ）アクリル酸類、（メタ）アクリレート類、及びビニルエーテル類よりなる群から選択される少なくとも一種を含有するゾル組成物を、プラスチック表面に塗布形成し、前記ゾル組成物を硬化することを特徴とする硬質膜の製造方法。
【請求項８】
（メタ）アクリル酸類及び／又は（メタ）アクリレート類を含有するプライマー層用組成物と、ハフニアゾル及び／又はジルコニアゾル並びに（メタ）アクリル酸類、（メタ）アクリレート類、及びビニルエーテル類よりなる群から選択される少なくとも一種を含有するゾル組成物とを用いて、プラスチック表面に、プライマー層および硬化体層それぞれをこの順に形成することを特徴とする硬質膜の製造方法。
【請求項９】
（メタ）アクリル酸類及び／又は（メタ）アクリレート類を含有するプライマー層用組成物と、ハフニアゾル及び／又はジルコニアゾル並びに（メタ）アクリル酸類、（メタ）アクリレート類、及びビニルエーテル類よりなる群から選択される少なくとも一種を含有するゾル組成物と、前記請求項３に記載のシラン化合物を含有する薄膜用組成物とを用いて、プラスチック表面に、プライマー層、硬化体層及び薄膜それぞれをこの順に形成することを特徴とする硬質膜の製造方法。
【発明の詳細な説明】
【技術分野】
【０００１】
この発明は、硬質膜、及び硬質膜製造方法に関し、さらに詳しくは、高い硬度を有し、しかも基板表面に対する塗布性に優れた硬質膜、及びこの硬質膜を基板表面に効率よく形成することのできる硬質膜製造方法に関する。
【背景技術】
【０００２】
特許文献１に、「無機含水酸化物ゾルからなる水性組成物を固体表面へ適用し、その組成物を固化させてその表面に保護被膜を形成する方法」が開示され、好ましい水性組成物として、ジルコニアゾル、シランカップリング剤及びパッセンジャー粉末を含有する組成物が記載されている。この組成物は、全固形分を１００質量部としたとき、ジルコニアゾルが０．１〜２０質量％、シランカップリング剤が０．０５〜１０質量％、パッセンジャー粉末が０．５〜１５質量％と、ジルコニアゾルの使用割合が小さいものであった。
【０００３】
【特許文献１】特開平０２−８５３７３号公報
【０００４】
特許文献２に、「ジルコニアゾル、シランカップリング剤及び樹脂を含有する水系塗装下地用処理剤」が開示されている。この処理剤も、ジルコニアゾルが１０〜４０質量％、シランカップリング剤が１０〜６０質量％、樹脂が２０〜７０質量％と、ジルコニアゾルの使用割合が小さいものであった。
【０００５】
【特許文献２】特開２００１−８１３９２号公報
【０００６】
特許文献３に、「ジルコニアゾル、シランカップリング剤及びフッ素樹脂を含有する分散体」が開示されているが、この発明は、液中における粒子の分散性を改善するものであった。
【０００７】
【特許文献３】特開２００１−２６４１６号公報
【０００８】
また、特許文献４に、「親水性・接着性に優れ、かつ表面被覆層の剥離が起きない改質法」を提供することを目的とするポリオレフィン表面のシリカ皮膜形成方法が開示されている。このシリカ皮膜形成方法は、ポリオレフィン表面に特定シラン化合物から成る第１皮膜を形成し、次いで特定のアルコキシシランの部分加水分解物及びシリカゾルを用いて第２皮膜を形成する方法であり、その実施例として「（実施例１）ポリプロピレン平板（ＰＰ）（７５ｍｍ×７０ｍｍ×１ｍｍ）に電子線（加速電圧１５０ＫｅＶ、１０Ｍｒａｄ）を照射した。電子線照射後のポリプロピレン平板を空気中に放置後、３−アミノプロピルトリエトキシシラン（ＡＭＳ）の０．５重量％ジメトキシエタン溶液中６０℃で３０分加熱した。反応終了後、１００℃で１時間乾燥し、第一被膜を形成した。第一被膜を形成したポリプロピレン平板を、テトラエトキシシラン１０重量部、０．０５Ｎ水酸化ナトリウム水溶液２重量部をエタノール１００重量部に溶解した溶液に入れ、８０℃で２時間加熱した。反応終了後、１００℃で４時間乾燥し、第二被膜を形成し、シリカ被覆ポリプロピレン平板を得た。」との開示がある。このポリオレフィンの表面に長時間のかかる工程により二層の皮膜を形成する点において、工業的製法とは言い難い。
【０００９】
【特許文献４】特開平０５−１５６０５５号公報
【００１０】
特許文献５には、「熱可塑性樹脂でなる基材フィルムと；アルコキシシラン、シランカップリング剤及びエチレン・ビニルアルコールコポリマーを含有する組成物を、ゾル−ゲル法によって重縮合して得られる、主成分がエチレン・ビニルアルコールのランダムコポリマーよりなる直鎖状複合ポリマーでなり、該基材フィルムの少なくとも片面に積層された、少なくとも１層の複合ポリマー層と；を有する、積層フィルム」が、開示される。
【００１１】
【特許文献５】特開平０８−９９３９０号公報
【００１２】
この積層フィルムは、熱可塑性樹脂からなる基材フィルムの表面に、特定の直鎖状複合ポリマーのフィルムを形成するために、特定のシランカップリング剤を使用することを本質としている。また、この積層フィルムの形成に際し、「アルコキシシラン及び金属アルコキシドは、添加された水によって、加水分解される。この際、酸が加水分解の触媒となる。」ことを条件としている。
【００１３】
特許文献６には、「下記一般式で表される珪素アルコキシドを加水分解して調製したＳｉＯ2 ゾルを主成分とするＳｉＯ２ゾル膜をゲル化してなるＳｉＯ２ゲル膜からなることを特徴とするフィルム基材用ハードコート膜。Ｒｍ（ＯＲ’）ｎ（Ｒは炭素数１〜１０のアルキル基、ビニル基、（メタ）アクリロイル基、エポキシ基、アミド基、スルホニル基、水酸基又はカルボキシル基、Ｒ’は炭素数１〜１０のアルキル基を表し、ｍ＋ｎは４の整数である。）」が開示されている。
【００１４】
【特許文献６】特開平１１−２７９３０３号公報
【００１５】
この特許文献６に記載されたフィルム基材用ハードコート膜は、プラスチックフィルムを基材とし、その表面に、珪素アルコキシドを酸性条件下で加水分解することによりゲル膜を形成している。この特許文献６には、前記フィルム基材用ハードコート膜は、基材に対する塗布性の向上及び透明性の維持を達成することができるとの主張が記載されている。
【００１６】
特許文献７及び８にも前記特許文献６と同様のフィルム基材用ハードコート膜が記載されている。
【００１７】
【特許文献７】特開平１１−２７９３０４号公報
【特許文献８】特開平１１−２７９３０５号公報
【００１８】
また、種々の構造材料として用いられる金属材料及びこの金属材料から構成される各種の構造物にあっては、撥水及び／又は防食を目的として、その表面に特定の被膜が形成されることがある。
【００１９】
また、構造物の補強及び／又は保護を目的として、その表面に特定の被膜が形成されることが多い。このような被膜として、例えば、基板表面に、ゾル−ゲル反応を利用して形成されるシリカ被膜が知られている（例えば、特許文献９参照）。
【００２０】
【特許文献９】特開平６−１３６１６２号公報
【００２１】
硬質膜の硬度試験方法には、テーバー摩耗試験などに代表されるところの、試料表面の摩耗による変化の度合いを判定する試験方法、鉛筆硬度試験などに代表されるところの、鋭利な先端で試料表面をひっかく（スクラッチ）ことによるスクラッチ試験方法などがある。これらは試験結果が一定の物理量で示される。たとえば、テーバー摩耗試験では試験後の表面の曇化値（ヘイズ値）で示され、鉛筆硬度では鉛筆の硬さで示される。
【００２２】
しかし、より実用的には硬質膜は布地で擦られたり、砂で擦られたりするので、そのような状況を反映された試験方法が好ましい。たとえば、使用される環境に近い布地や鋭利表面を持つもので擦る試験である。そのようなものとして、鋭利な又は柔軟な表面を持つもの、たとえばスチールウール、紙ヤスリ、麻布、綿布、紙などを硬質膜に一定の加重をかけて一定回数擦り、その後の硬質膜表面の状態を目視などにより判定する方法がある。
【００２３】
表面がプラスチック製である基板の表面に形成された例えばハフニア及び／又はジルコニアの皮膜は、その基板との密着性が弱いと言う一般的な問題は未だ解消していない。
【発明の開示】
【発明が解決しようとする課題】
【００２４】
この発明は、このような従来の問題を解消し、実用的耐久試験に対して良好な結果を示す硬度を有し、特に基板表面に対する塗布性及び密着性に優れた硬質膜、及びこの硬質膜を基板表面に効率よく形成することのできる硬質膜製造方法を提供することをその課題とする。
【課題を解決するための手段】
【００２５】
本発明者らは、前記課題を解決するために、特定の金属酸化物ゾルを主剤とし、この主剤に配合する成分について種々検討を重ねた結果、以下の手段を採用することにより、前記課題が解決できるということを見出し、この知見に基づいてこの発明を完成するに到った。
【００２６】
前記課題を解決するための請求項１に記載の発明は、プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層を有することを特徴とする硬質膜であり、
請求項２に記載の発明は、プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層と、前記プラスチック表面及び前記硬化体層の間に、（メタ）アクリル酸類及び／又は（メタ）アクリレート類を含有するプライマーを硬化してなるプライマー層とを有することを特徴とする硬質膜であり、
請求項３に記載の発明は、プラスチック表面上に形成されてなる硬質膜であって、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層と、前記プラスチック表面及び前記硬化体層の間に形成されたところの、（メタ）アクリル酸類及び／又は（メタ）アクリレート類を含有するプライマーを硬化してなるプライマー層と、前記硬化体層の表面に形成されたところの、（ＣＹ３−（Ｒ３）ｄ）e−Ｓｉ−（Ｒ４）ｇ（ただし、Ｙは水素原子又はフッ素原子であり、３個のＹは同一であっても相違していても良い。Ｒ３は、メチレン基及び/又はフルオロメチレン基であり、ｄは１〜２０の整数であり、Ｒ４は、アルキル基、アルコキシ基又はハロゲン原子であり、ｇ個のＲ４は同一であっても相違していても良い。ｅとｇとは共に整数であり、ｅとｇとの合計は４である。）で示されるシラン化合物を硬化してなる薄膜とを有することを特徴とする硬質膜であり、
請求項４に記載の発明は、前記ゾル組成物は、シランカップリング剤及び／又は前記請求項３に記載のシラン化合物をさらに含有する請求項１〜３のいずれか一項に記載の硬質膜であり、
請求項５に記載の発明は、前記プライマーは、シランカップリング剤を含有して成る請求項２〜４のいずれか一項に記載の硬質膜であり、
請求項６に記載の発明は、前記シランカップリング剤が、一般式、Ｒ１lＸmSｉＲ2n（式中、Ｒ１はアルキル基を、Ｘはアルコキシ基又はハロゲン化物イオンを、Ｒ2は有機官能基を有するアルキル基を示し、l、ｍ及びｎは０、１、２、３又は４であり、l＋ｍ＋ｎは４である。）で表されるシラン化合物である請求項４又は請求項５に記載の硬質膜であり、
請求項７に記載の発明は、ハフニアゾル及び／又はジルコニアゾル並びに（メタ）アクリル酸類、（メタ）アクリレート類、及びビニルエーテル類よりなる群から選択される少なくとも一種を含有するゾル組成物を、プラスチック表面に塗布形成し、前記ゾル組成物を硬化することを特徴とする硬質膜の製造方法であり、
請求項８に記載の発明は、（メタ）アクリル酸類及び／又は（メタ）アクリレート類を含有するプライマー層用組成物と、ハフニアゾル及び／又はジルコニアゾル並びに（メタ）アクリル酸類、（メタ）アクリレート類、及びビニルエーテル類よりなる群から選択される少なくとも一種を含有するゾル組成物とを用いて、プラスチック表面に、プライマー層および硬化体層それぞれをこの順に形成することを特徴とする硬質膜の製造方法であり、
請求項９に記載の発明は、（メタ）アクリル酸類及び／又は（メタ）アクリレート類を含有するプライマー層用組成物と、ハフニアゾル及び／又はジルコニアゾル並びに（メタ）アクリル酸類、（メタ）アクリレート類、及びビニルエーテル類よりなる群から選択される少なくとも一種を含有するゾル組成物と、前記請求項３に記載のシラン化合物を含有する薄膜用組成物とを用いて、プラスチック表面に、プライマー層、硬化体層及び薄膜それぞれをこの順に形成することを特徴とする硬質膜の製造方法である。
【発明の効果】
【００２７】
この発明に係る硬質膜は、プラスチック表面に直接に形成されることができる。
【００２８】
この発明に係る硬質膜は、ハフニアゾル及び／又はジルコニアゾル並びに（メタ）アクリル酸類、（メタ）アクリレート類、及びビニルエーテル類よりなる群から選択される少なくとも一種を含有するゾル組成物を硬化させて成る硬化体層を硬化させる過程において、（メタ）アクリル酸類及び／又は（メタ）アクリレート類が重合してポリ（メタ）アクリル酸類及び／又はポリ（メタ）アクリレート類が形成され、このポリ（メタ）アクリル酸類及び／又はポリ（メタ）アクリレート類におけるカルボニル基がハフニウムイオン及び／又はジルコニウムイオンに配位結合し、または相互作用し、プラスチックに対してはこのポリ（メタ）アクリル酸類及び／又はポリ（メタ）アクリレート類における主鎖が疎水性基として相互作用し、又はこのポリ（メタ）アクリル酸類及び／又はポリ（メタ）アクリレート類におけるエチレン基、カルボキシル基、カルボニル基がプラスチックに対して結合や、水素結合することにより、プラスチック表面に対する密着性が向上する。また、前記ゾル組成物が、ビニルエーテル類を含有する場合には、ビニルエーテル類は、ハフニアゾル等と相互作用することにより、ビニルエーテル類とハフニアゾル等と複合化することができる。したがって、ゾル組成物をプラスチック表面に良好に塗布できる。さらに、ビニルエーテル類とハフニアゾル等と複合化することによって、紫外線照射等をするだけで、高硬度を有するようになるので、耐擦傷性も良好である。
【００２９】
この発明に係る硬質膜は、基板におけるプラスチック表面に、（メタ）アクリル酸類及び／又は（メタ）アクリレート類を含有するプライマーを硬化してなるプライマー層と前記ゾル組成物を硬化してなる硬化体層とで形成されることができる。
【００３０】
この場合、プライマー層を形成するポリ（メタ）アクリル酸類及び／又はポリ（メタ）アクリレート類は、プラスチックとの密着性が良好であり、硬化体層中の（メタ）アクリル酸類及び／又はポリ（メタ）アクリレート類との相互作用により硬化体層はプライマー層とも密着性が良好である。したがって、プライマー層が介在することにより、プラスチック表面と硬化体層との密着性が更に向上する。
【００３１】
硬化体層を形成するゾル組成物中にシランカップリング剤が含有されていると、硬質膜とプラスチック表面との密着性が更に向上し、また、プライマー層と硬化体層との密着性が更に向上する。
【００３２】
また、プラスチック表面上に形成されたプライマー層及び硬化体層の上に、前記シラン化合物を硬化してなる薄膜が形成されるようにしてもよい。前記シラン化合物中におけるシリコンの周囲の官能基により硬化体層との密着性が図られ、また、シリコンにより、耐擦傷性をより向上させることができる。
【００３３】
ハフニアゾル及び／又はジルコニアゾル並びに（メタ）アクリル酸類及び／又は（メタ）アクリレート類を含有するゾル組成物は、プラスチック表面に均一に塗布することができるので塗布性が良好であり、紫外線照射等の適宜の硬化方法により前記ゾル組成物を硬化させることができる。したがって、プラスチック表面に対して大きな密着性を有し、均一な膜厚を有する硬質膜を形成することができる。
【００３４】
プラスチック表面に（メタ）アクリル酸類及び／又は（メタ）アクリレート類を含有するプライマー層用組成物を塗布して形成されたプライマー塗布層の表面に、ハフニアゾル及び／又はジルコニアゾル並びに（メタ）アクリル酸類、（メタ）アクリレート類、及びビニルエーテル類よりなる群から選択される少なくとも一種を含有するゾル組成物を塗布してゾル組成物層を形成すると、プライマー塗布層中の（メタ）アクリル酸類、及び／又は（メタ）アクリレート類の一部がゾル組成物中に拡散し、またゾル組成物中に存在する（メタ）アクリル酸類、（メタ）アクリレート類及びビニルエーテル類よりなる群から選択される少なくとも一種の一部がプライマー塗布層中に拡散するので、プライマー塗布層及びゾル組成物層を硬化すると、プライマー層に対する密着性の向上した硬化体層が形成される。
【００３５】
プライマー層と硬化体層との密着性が向上し、またプライマー層とプラスチック表面との密着性も高分子同士の積層ということで向上しているので、密着性の大きな硬質膜が形成されることになる。
【００３６】
また、プラスチック表面に形成されたプライマー塗布層を硬化してプライマー層を得て、このプライマー層上にゾル組成物層を形成し、その後、ゾル組成物層を硬化して硬化体層を得ても良い。この場合でも、プライマー層および硬化体層を構成する成分は、類似しているため、親和性が高い。それぞれの親和性が高いから、プライマー層および硬化体層の間の界面が擬似的に存在しない状態に近づくので、密着性の大きな硬質膜が形成されることとなる。
【００３７】
本発明に係る硬質膜は、ハフニアゾル及び／又はジルコニアゾルと（メタ）アクリル酸類、（メタ）アクリレート類及びビニルエーテル類よりなる群から選択される少なくとも一種を含有するゾル組成物を硬化しているので硬度が大きいと言う技術的効果を奏する。
【発明を実施するための最良の形態】
【００３８】
この発明の硬質膜は、プラスチック表面上に形成されてなる硬化体層から成る態様（１）、プラスチック表面上に形成されたプライマー層と、そのプライマー層の表面に形成された硬化体層とから成る態様（２）、及びプラスチック表面上に形成されたプライマー層と、前記硬化体層と、その硬化体層の表面に形成された薄膜とから成る態様（３）とを挙げることができる。
【００３９】
前記プラスチックとしては、ポリエチレン、ポリプロピレン、４−メチル−ペンテン−１、ポリスチレン、ＡＢＳ樹脂、ＡＳ樹脂、ＡＣＳ樹脂、ポリ塩化ビニル、ポリ塩化ビニリデン、ポリメタクリル酸メチル（いわゆるアクリル樹脂）、ポリアクリル酸メチル、ポリエチレンテレフタレート（PET）、酢酸ビニル系樹脂、トリアセチルセルロース（ＴＡＣ）、セルロース系樹脂等の一般用樹脂、ポリアミド樹脂、ポリアセタール、ポリカーボネート、ポリフェニレンオキサイド、ポリスルホン等のエンジニアリングプラスチック等を挙げることができる。
【００４０】
前記プラスチックは、金属、木材、及び硬質ゴム等のプラスチック以外の材質で形成された部材の表面に形成されたプラスチックであっても、プラスチック部材の表面そのものであっても、プラスチック部材の表面に形成された他のプラスチックであっても良い。この発明の硬質膜が形成されるプラスチックは容器、ケース、レンズ、光学部材、建材等の各種の用途に供される部材であって良い。
【００４１】
前記硬化体層は、ハフニアゾル及び／又はジルコニアゾル並びに（メタ）アクリル酸類、（メタ）アクリレート類、及びビニルエーテル類よりなる群から選択される少なくとも一種（以下において、重合性モノマーと称することがある。）を含有するゾル組成物から形成されることができる。
【００４２】
前記ハフニアゾルは、ＨｆＯXで表される酸化ハフニウムのゾルである。ＨｆＯX中のＸは、２以下の整数又は小数である。また、ジルコニアゾルは、ＺｒＯXで表される酸化ジルコニウムのゾルである。ＺｒＯX中のＸは、２以下の整数又は小数である。
【００４３】
前記ハフニアゾル又はジルコニアゾルは、まず、ハフニウムアルコキシド、ハフニウム塩等のハフニウム化合物又はジルコニウムアルコキシド、ジルコニウム塩等のジルコニウム化合物を水、アルコール等の溶媒に溶解して溶液とする。次いで水を添加して必要なら加熱することにより、ゾルを調製する。このとき、ゾル化反応を促進するために酸又は塩基を加えることが好ましい。
【００４４】
ゾルの好ましい調製法は、前記溶液にアンモニア水又はアミン類（このアミン類は、水、アルコール等、アミン類を溶解する溶媒に溶解した溶液であってもよい。）を加えて、水酸化物の沈殿を生成させる。このとき、必要により、加熱してもよい。続いて、生成した沈殿をろ別する。ろ別された沈殿は水又はアルコールで洗浄することが好ましい。このようにして得た沈殿に水、アルコール等の溶媒を加え、無機酸又は有機酸を添加し、必要により加熱して調製することができる。
【００４５】
前記ハフニウムアルコキシド又はジルコニウムアルコキシドに特に制限はないが、炭素数５以下のアルコキシド、具体的には、メトキシド、エトキシド、プロポキシド、ブトキシド、ペントキシドが好ましい。また、前記ハフニウム塩又はジルコニウム塩としては、ハロゲン化物塩、酢酸塩、硫酸塩、炭酸塩、硝酸塩等を挙げることができ、好適な塩はハロゲン化物塩である。
【００４６】
前記ハフニウムハロゲン化物塩としては、四塩化ハフニウム、四フッ化ハフニウム、四臭化ハフニウム、四ヨウ化ハフニウムを挙げることができる。中でも、四塩化ハフニウムが好ましい。ジルコニウムハロゲン化物塩も、四塩化ジルコニウム、塩化酸化ジルコニウム八水和物等、ハフニウムハロゲン化物に準じたハロゲン化物塩を挙げることができる。
【００４７】
前記溶媒としては、水、メタノール、エタノール、ブタノール、イソプロパノール、ビニルアルコール等のアルコール、アセトン、メチルエチルケトン、ジオキサン等のケトン、アミン、アミド等を挙げることができ、好ましく用いられる溶媒は、水又はアルコールである。
【００４８】
前記酸としては、無機酸として、塩酸、硝酸及び硫酸等を挙げることができ、好適な無機酸は、硝酸及び硫酸である。また、有機酸としては、炭素数３以下の有機酸が好ましく、ギ酸、酢酸、プロピオン酸、グリコール酸、乳酸、グリセリン酸、シュウ酸、マロン酸等を挙げることができる。中でも、ギ酸、シュウ酸及びマロン酸が特に好ましい。
【００４９】
また、前記アミン類としては、第１級アミン類、第２級アミン類、第３級アミン類等を挙げることができる。第１級アミン類として、メチルアミン、エチルアミン、プロピルアミン、ブチルアミン、アミルアミン、ヘキシルアミン、２−プロペニルアミン、２−メチル−２−プロペニルアミン、２−プロペロイロキシエチルアミン、２−（２−メチルプロペロイロキシ）エチルアミン等を、第２級アミン類としては、ジメチルアミン、メチルエチルアミン、ジエチルアミン、ジプロピルアミン、ジブチルアミン、ジ（２−プロペニル）アミン、ジ（２−メチル−２−プロペニル）アミン、２−プロペニルアミン、２−メチル−２−プロペニルアミン、２−プロペロイロキシエチルアミン、２−（２−メチルプロペロイロキシ）エチルアミンタクリレート）等を、第３級アミン類としては、トリメチルアミン、ジメチルエチルアミン、トリエチルアミン、トリプロピルアミン、トリブチルアミン、Ｎ，Ｎ−ジメチル−２−プロペロイロキシエチルアミン、Ｎ，Ｎ−ジメチル−２−（２−メチルプロペロイロキシ）エチルアミン、Ｎ，Ｎ−ジエチル−２−プロペロイロキシエチルアミン、Ｎ，Ｎ−ジエチル−２−（２−メチルプロペロイロキシ）エチルアミン、Ｎ，Ｎ−ジメチル−３−プロペロイロキシプロピルアミン、Ｎ，Ｎ−ジメチル−３−（２−メチルプロペロイロキシ）プロピルアミン、Ｎ，Ｎ−ジエチル−３−プロペロイロキシプロピルアミンＮ，Ｎ−ジエチル−３−（２−メチルプロペロイロキシ）プロピルアミン、Ｎ，Ｎ−ジメチル−３−（プロペロイルアミノ）プロピルアミン、Ｎ，Ｎ−ジメチル−３−（２−メチルプロペロイルアミノ）プロピルアミン、Ｎ，Ｎ−ジエチル−３−（プロペロイルアミノ）プロピルアミン、Ｎ，Ｎ−ジエチル−３−（２−メチルプロペロイルアミノ）プロピルアミン等を挙げることができる。
【００５０】
さらに、ヨウ化テトラアルキルアンモニウム、水酸化テトラアルキルアンモニウム、ヨウ化テトラアリールアンモニウム、水酸化テトラテトラアリールアンモニウム等の第４級アンモニウム化合物をも使用することができる。また、アミン類としては、前記第１級アミン類〜第３級アミン類の塩類をも使用することができる。このようなアミン類は、そのまま使用してもよく、アミン類を含有した水溶液として使用してもよい。
【００５１】
前記ハフニウムアルコキシド溶液もしくはジルコニウムアルコキシド溶液又は前記ハフニウム塩溶液もしくはジルコニウム塩溶液の濃度には、特別な限定はないが、通常は、質量基準で１〜７０％、好ましくは、１〜５０％である。１％未満では、生成する水酸化物が微粒子となって濾過が困難となり、７０％を超えると、水酸化物の凝集が顕著となって、濾過が困難となることがある。
【００５２】
前記ハフニウムアルコキシド溶液又はジルコニウムアルコキシド溶液は、前記アルコキシドと前記溶媒とを混合することにより、また、前記ハフニウム塩溶液又はジルコニウム塩溶液は、前記塩と前記溶媒とを混合することにより、容易に調製することができる。続いて、これら溶液にアンモニア水、アミン類又は水とアミン類との溶液を添加してハフニウム又はジルコニウムの水酸化物を得る。
【００５３】
アンモニア水は、そのアンモニアの好適な濃度が、通常は１〜２９質量％である。水とアミン類との溶液を調製するときの条件についても制限はないが、通常は、０〜１００℃、好ましくは、１０〜５０℃で、攪拌、混合して調製される。アミン類の溶液におけるアミン類の濃度は任意である。
【００５４】
このようにして得られたハフニウム又はジルコニウムの水酸化物を濾別し、この水酸化物と水及び／又はアルコール並びに無機酸及び／又は有機酸とを混合することによって、ハフニアゾル又はジルコニアゾルが形成される。この場合、これらの混合順序には特別な制限はない。
【００５５】
例えば、前記水酸化物と水及び／又はアルコール並びに無機酸及び／又は有機酸とを一挙に混合してもよく、前記水酸化物と水及び／又はアルコールとを混合し、次いで、無機酸及び／又は有機酸を混合してもよい。また、前記水酸化物と無機酸及び／又は有機酸とを混合し、次いで、水及び／又はアルコールを混合してもよい。
【００５６】
前記水酸化物と混合する水及び／又はアルコール並びに無機酸及び／又は有機酸の量は、この水酸化物を解膠するに足る量であればよく、前記水酸化物に対し、通常は、質量基準で１〜１００倍、好ましくは、１〜５０倍である。１倍未満では、ハフニウムイオン又はジルコニウムイオンの濃度が高くなって、解膠が困難となり、１００倍を超えると、ゾル中のハフニウムイオン又はジルコニウムイオンの濃度が低くなり好ましくない。
【００５７】
ここにおいて用いられるアルコールには特に制限はないが、炭素数５以下のアルコールが好ましい。具体的には、メタノール、エタノール、ｎ-プロパノール、２−プロパノール、ｎ-ブタノール、２−メチルプロパノール、２−ブタノール、２−メチル−２−プロパノール等を挙げることができる。
【００５８】
水及び／又はアルコール並びに無機酸及び／又は有機酸における配合割合に特別の制限はなく、全量を１００質量部としたとき、無機酸及び／又は有機酸を、通常は、０．１〜５０質量部、好ましくは、０．１〜２０質量部とする。
【００５９】
前記配合割合が０．１質量部未満では、水酸化物が解膠しないことがあり、５０質量部を超えると、用いる無機酸及び／又は有機酸により、基板表面が損傷することがあるので好ましくない。また、多量の無機酸及び／又は有機酸を用いると、塗布時、それら酸の蒸発によって、環境に悪影響を与えることもあるので好ましくない。
【００６０】
このようにして、ハフニアゾル又はジルコニアゾルが調製されるが、場合によっては、前記水酸化物と水及び／又はアルコール並びに無機酸及び／又は有機酸とを混合するに先立ち、前記水酸化物を水又はアルコールにより洗浄することが好ましい。
【００６１】
この洗浄に用いるアルコールとしては、炭素数５以下のアルコールが好ましく、具体的には、メタノール、エタノール、ｎ-プロパノール、２−プロパノール、ｎ-ブタノール、２−メチルプロパノール、２−ブタノール、２−メチル−２−プロパノール等を挙げることができる。この洗浄は、前記水酸化物のpＨを調整すると共に、水酸化物に付着又は含有した夾雑物や不純物を除去するためである。
【００６２】
（メタ）アクリル酸類としては、例えば、アクリル酸、メタタクリル酸及びクロトン酸等の（メタ）アクリル酸類を挙げることができ、（メタ）アクリレート類としては、ラウリルアクリレート、２−エチルヘキシルアクリレート、２−ヒドロキシエチルアクリレート、２−ヒドロキシプオピルアクリレート、テトラヒドロフルフリールアクリレート、１，６−ヘキサンジオールモノアクリレート及びジシクロペンタンジエンアクリレート等の単官能アクリレート類、ジシクロペンテニルアクリレート、ジシクロペンテニルオキシエチルアクリレート、１，３−ブタンジオールジアクリレート、１，４−ブタンジオールジアクリレート、１，６−ヘキサンジオールジアクリレート、ジエチレングリコールジアクリレート、ポリエチレングリコール４００ジアクリレート及びトリプロピレングリコールジアクリレート等の二官能アクリレート類、トリメチロールプロパントリアクリレート、ペンタエリスリトールトリアクリレート及びジペンタエリスリトールヘキサアクリレート等の三官能以上のアクリレート類を挙げることができる。これらの中でも（メタ）アクリル酸類が好ましい。
【００６３】
前記（メタ）アクリル酸類及び／又は（メタ）アクリレート類を構成単位とするポリマーとしては、例えば、前記（メタ）アクリル酸類、前記単官能アクリレート類、前記二官能アクリレート類及び前記三官能以上のアクリレート類の一種又は二種以上を例えば紫外線照射することにより重合して得られるところの、ホモポリマー又はコポリマーであるポリ（メタ）アクリル酸類、及びポリ（メタ）アクリレート類を挙げることができる。これらポリマーの中でもポリ（メタ）アクリル酸類が好ましい。
【００６４】
このような（メタ）アクリル酸類及び／又は（メタ）アクリレート類（以下において、「重合性モノマー」と略称することがある。）を構成単位とするポリマー（以下において、「カルボキシル基含有ポリマー」と略称することがある。）が硬化体層中に含まれていると、ハフニア及び／又はジルコニアとカルボキシル基含有重合体中のカルボニル基、及び水酸基等の官能基とハフニウム及び／又はジルコニウムとの配位結合又はそれに類する相互作用が生じ、また、硬化体層中にシランカップリング剤が存在すると、シランカップリング剤中の酸素を含む官能基とハフニウムイオン及び／又はジルコニウムイオンとの配位結合又はそれに類する相互作用が生じていると、考察できる。
【００６５】
また、ビニルエーテル類としては、ＣＨ２＝ＣＨＯ−の構造を有していればよく、例えば、ＣＨ２ＣＨＯＲ５（式中、Ｒ５は、炭素数１以上の、水酸基を含有しても良いアルキル基、又は−（ＣＨ２ＣＨ２Ｏ）ｎ−Ｈ（但し、ｎは１以上、好ましくは１〜２０、特に好ましくは１〜１０、更に好ましくは１〜５である）でで表される。ＣＨ２ＣＨＯＲ５の例としては、例えば、以下の例を挙げることができる。
【００６６】
ビニルエーテルＡ：CH2=CH-O-CH2-CH2-OH
ビニルエーテルＢ：CH2=CH-O-CH2-CH2-O-CH2-CH2-OH
ビニルエーテルＣ：CH2=CH-O-CH2-CH2-CH2-CH2-OH
【００６７】
Ｒ５は、以上の例で示したように、ＣＨ２鎖の途中にエーテル結合があっても、なくてもよく、ＣＨ２鎖の末端には、水酸基がついていることが好ましい。
【００６８】
一方、プラスチックの表面に、プラズマ処理や電子線処理などの表面処理を施すことにより、プラスチック表面の結合が解離してＯＨ基やＣＯ基などの官能基が形成される。これらの官能基とハフニウムイオン及び／又はジルコニウムイオンと配位結合又はそれに類する相互作用が生じ、それによりプラスチック表面と硬化体層との密着性が向上する。同様に、シランカップリング剤のＳｉと官能基との結合も生じ、それによってもプラスチック表面と硬化体層との密着性が向上する。
【００６９】
プラスチック表面上にプライマー層を形成し、その上に硬化体層を形成すると、各層を塗工する際にプライマー層中の重合性モノマー及びゾル組成物中の重合性モノマーが相互に拡散するので、結果として得られるプライマー層中の重合体が硬化体層中に延在し、また硬化体層中に存在する重合体がプライマー層中に延在するので、プライマー層と硬化体層との密着性が向上し、プライマー層中の重合体とプラスチック表面との密着性が前記理由と同様の理由により向上するから、結果としてプラスチック表面に対する硬化体層の密着性が向上する。
【００７０】
なお、前記硬化体層を紫外線照射により形成する場合、前記重合性モノマーの光重合開始剤をゾル組成物に添加してもよい。この光重合開始剤としては、例えば、イルガキュア６５１、１８４、１１７３、５００、２９５９、７５４、９０７、３６９、８１９（チバ・スペシャルティ・ケミカルズ社製）等を挙げることができる。
【００７１】
プライマー層は、前記重合性モノマーを主成分として含有するプライマー層用組成物をプラスチック表面上に塗布して、硬化処理してなる。
【００７２】
プライマー層で使用する重合性モノマーと、前記硬化体層で使用する重合性モノマーとは、同一であることが好ましい。すなわち、プライマー層で使用する重合性モノマーとして、例えば、アクリル酸を使用した場合、前記硬化体層で使用する重合性モノマーとしてアクリル酸を使用することが好ましい。
【００７３】
また、場合によっては、このプライマー層用組成物は、前記重合性モノマーと共に、この重合性モノマーと共重合可能な、又は共重合しないが単独で重合可能な第２のモノマーを含有していても良い。このような第２のモノマーとして、アクリルアミド、アクリロニトリル等を挙げることができる。このプライマー層用組成物は、重合性モノマーの他には、重合開始剤等を含んでいることが好ましい。
【００７４】
この重合開始剤としては、例えば、イルガキュア６５１、１８４、１１７３、５００、２９５９、７５４、９０７、３６９、８１９（チバ・スペシャルティ・ケミカルズ社製）等を挙げることができる。
【００７５】
このプライマー層用組成物は、重合性モノマーの他に、プラスチック表面への塗布性向上及び／又は定着性向上のため、アセトン、メチルエチルケトン、イソプロパノール、ジオキサン等の溶媒を含んでいることが好ましい。
【００７６】
プラスチック表面、例えば、プラスチック基板にゾル組成物やプライマー用組成物を塗布する前に、プラスチック基板の塗布液に対するぬれ性を向上させておくことが好ましい。ぬれ性を向上させるための前処理としては、プラスチック表面に、プラズマ照射、コロナ放電、電子線照射、火炎処理、クロム酸処理等を施す方法を挙げることができる。
【００７７】
この前処理により、プラスチック表面の結合が解離し、ＯＨ基やＣＯ基などの官能基が形成される。これらの官能基とハフニウムイオンおよびまたはジルコニウムイオンと配位結合またはそれに類する相互作用が生じ、それによりプラスチック表面と硬化体層の密着性が向上する。同様に、シランカップリング剤のＳｉと官能基との結合も生じ、それによってもプラスチック表面と硬化体層の密着性が向上する。さらに、プライマー層用組成物であるアクリル酸とも新たな結合が生じ、プラスチック表面とプライマー層との密着性が向上する。
【００７８】
プラスチック表面に前記プライマー層用組成物を塗布する方法としては、例えば、前記プライマー層用組成物中にプラスチック表面を浸漬し、これをゆっくりと引き上げるディップ法、固定されたプラスチック表面上に前記プライマー層用組成物を流延する流延法、前記プライマー層用組成物の貯留された槽の一端から前記プライマー層用組成物にプラスチック表面を浸漬し、槽の他端からプラスチック表面を取り出す連続法、回転するプラスチック表面上に前記プライマー層用組成物を滴下し、プラスチック表面に作用する遠心力によって前記プライマー層用組成物をプラスチック表面上に流延するスピンナー法、プラスチック表面に前記プライマー層用組成物を吹き付けるスプレー法及びフローコート法等を挙げることができる。
【００７９】
一方、この発明における硬質膜においては、前記硬化体層及びプライマー層は、シランカップリング剤を含有することが好ましい。
【００８０】
この発明におけるシランカップリング剤としては、官能基を有するシラン化合物を挙げることができ、前記官能基としては、アミノ基、メルカプト基、エポキシ基、メタクリロキシル基、アルコキシル基、グリシジル基、ビニル基等を挙げることができる。
【００８１】
このようなシランカップリング剤の中でも、一般式、Ｒ１lＸmSｉＲ2n（式中、Ｒ１はアルキル基を、Ｘはアルコキシ基又はハロゲン化物イオンを、Ｒ2は有機官能基を有するアルキル基を示し、l、ｍ及びｎは０、１、２、３又は４であり、l＋ｍ＋ｎは４である。）で表されるシラン化合物が好ましい。Ｒ１で示されるアルキル基としては、炭素数１〜５のアルキル基が好ましい。
【００８２】
Ｒ2で示されるアルキル基に結合する有機官能基としては、−Ｙ−Ｚ（ただし、Ｙは単結合、又は炭素数が１〜３のアルキレン結合を示し、Ｚはビニル基、エポキシ基、グリシジル基、−Ｃ（ＣＨ３）＝ＣＨ２、−ＮＨ２、−ＣＨ２Ｃｌ、−ＳＨ、グリシジルオキシ基、１−メチルビニルカルボオキシ基、２−アミノ−エチルアミノ基、３、４−エポキシシクロヘキシル基等である。）で示される基を挙げることができ、特にビニル基、エポキシ基、グリシジル基、１−メチルビニル基、アミノ基、クロロメチル基、メルカプト基、グリシジルオキシプロピル基、１−メチル−ビニルカルボオキシプロピル基、２−アミノ−エチルアミノプロピル基等を好適例として挙げることができる。
【００８３】
このようなシランカップリング剤の具体例としては、ビニルトリクロルシラン、ビニルトリメトキシシラン、ビニルトリエトキシシラン、ビニルトリス（β−メトキシエトキシ）シラン、β−（３、４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリロキシプロピルメチルジメトキシシラン、γ−メタクリロキシプロピルトリメトキシシラン、γ−メタクリロキシプロピルトリメトキシシラン、γ−メタクリロキシプロピルメチルジエトキシシラン、γ−メタクリロキシプロピルトリエトキシシラン、Ｎ−β−（アミノエチル）γ−アミノプロピルメチルジメトキシシラン、Ｎ−β−（アミノエチル）γ−アミノプロピルトリメトキシシラン、Ｎ−β−（アミノエチル）γ−アミノプロピルトリエトキシシラン、γ−アミノプロピルトリメトキシシラン、γ−アミノプロピルトリエトキシシラン、Ｎ−フェニル−γ−アミノプロピル−アミノプロピルトリメトキシシラン、γ−クロロプロピルメトキシシラン、γ−メルカプトプロピルトリメトキシシラン、３−トリヒドロキシシリルメチルホスホネートナトリウム塩、ニトクロトリス（メチレン）トリホスホン酸、トリス（トリメチルシリル）ホスフエート、トリス（トリメチルシリル）ホスファイト、ジエチルホスフエートエチルトリエトキシシラン等を挙げることができる。
【００８４】
薄膜は、前記硬化体層の表面に形成されたところのシラン化合物を硬化してなる。
【００８５】
シラン化合物は、（ＣＹ３−（Ｒ３）ｄ）e−Ｓｉ−（Ｒ４）ｇ（ただし、Ｙは水素原子又はフッ素原子であり、３個のＹは同一であっても相違していても良い。Ｒ３は、メチレン基及び/又はフルオロメチレン基であり、ｄは１〜２０の整数であり、Ｒ４は、アルキル基、アルコキシ基又はハロゲン原子であり、ｇ個のＲ４は同一であっても相違していても良い。ｅとｇとは共に整数であり、ｅとｇとの合計は４である。）で示される構造を有する。
【００８６】
シラン化合物におけるＣＹ３としては、ＣＨ３、ＣＦ３、ＣＦ１Ｈ２、及びＣＦ２Ｈ１を挙げることができる。シラン化合物におけるＣＹ３としては、この中でもＣＨ３又はＣＦ３が好ましい。
【００８７】
Ｒ３は、メチレン基及び／又はフルオロメチレン基であり、メチレン基のみからなってもよく、フルオロメチレン基のみからなってもよく、メチレン基及びフルオロメチレン基の両方を有していてもよい。
【００８８】
Ｒ４は、アルキル基、アルコキシ基又はハロゲン原子である。このアルキル基としては、メチル基、エチル基、プロピル基、ブチル基、ペンチル基、ヘキシル基、ヘプチル基、オクチル基等を挙げることができる。また、アルコキシ基としては、メトキシ基、エトキシ基等を挙げることができる。さらに、ハロゲン原子としては、フッ素、塩素、臭素、ヨウ素を挙げることができる。
【００８９】
上記に説明したシラン化合物としては、例えば、シラン化合物Ａ（CH3(CH2)16CH2-SiCl3）及びシラン化合物Ｂ（CF3(CF2)5(CH2)2Si(OC2H5)3）等を挙げることができる。
【００９０】
シラン化合物を硬化する方法としては、加熱による硬化処理を挙げることができる。
【００９１】
以下、この発明の硬質膜をプラスチック表面に形成する方法について説明する。
【００９２】
この発明の硬質膜の製造方法は、ハフニアゾル及び／又はジルコニアゾル並びに前記重合性モノマーを含有するゾル組成物を調製し、次いで、調製された前記ゾル組成物をプラスチック表面に塗布した後、前記プラスチック表面に塗布されたゾル組成物を硬化処理する方法である。
【００９３】
また、この発明の硬質膜の製造方法は、ハフニアゾル及び／又はジルコニアゾル並びに重合性モノマーを含有するゾル組成物を調製し、次いで、プラスチック表面にプライマー塗布層を形成し、調製された前記ゾル組成物を前記プライマー塗布層上に塗布してゾル組成物層を形成した後、前記プラスチック表面に積層形成されたプライマー塗布層及びゾル組成物層を硬化処理する方法である。
【００９４】
さらに、この発明の硬質膜の製造方法は、ハフニアゾル及び／又はジルコニアゾル並びに重合性モノマーを含有するゾル組成物を調製し、次いで、プラスチック表面にプライマー塗布層を形成し、前記プライマー塗布層を硬化してプライマー層を形成した後、調製された前記ゾル組成物を前記プライマー層上に塗布してゾル組成物層を形成した後、ゾル組成物層を硬化処理する方法である。
【００９５】
また、この発明の硬質膜の製造方法は、前記プライマー層及びゾル組成物層を硬化処理してなる硬化体層を形成した後、前記シラン化合物を含有する薄膜用組成物を硬化体層上に塗布して薄膜塗布層を形成した後、この薄膜塗布層を硬化処理する方法である。
【００９６】
この発明の硬質膜の製造方法においては、まず、ゾル組成物が調製される。このゾル組成物は、ハフニアゾル及び／又はジルコニアゾルと、重合性モノマーとを混合して調製される。また、このゾル組成物には、シランカップリング剤を混合しても良い。
【００９７】
前記ゾル組成物を調製する際の前記各成分の配合割合に特に制限はないが、ハフニアゾル又はジルコニアゾルを１００質量部としたとき、例えば、シランカップリング剤を通常は１〜５０質量部、好ましくは１〜２０質量部、重合性モノマーを通常は１〜５０質量部、好ましくは１〜３０質量部の範囲内で配合される。前記ゾル組成物を調製する際の前記各成分の混合条件についても制限はなく、通常は１０〜９０℃で０．１〜１０時間、撹拌して混合される。
【００９８】
次いで、このようにして調製されたゾル組成物をプラスチック表面に塗布する。プラスチックについては既述した。
【００９９】
プラスチック表面に前記ゾル組成物を塗布する方法としては、例えば、ゾル組成物中に基板を浸漬し、これをゆっくりと引き上げるディップ法、固定されたプラスチック表面上にゾル組成物を流延する流延法、ゾル組成物の貯留された槽の一端からゾル組成物にプラスチックを浸漬し、槽の他端からプラスチックを取り出す連続法、回転するプラスチック表面上にゾル組成物を滴下し、プラスチック表面に作用する遠心力によってゾル組成物をプラスチック表面上に流延するスピンナー法、プラスチック表面にゾル組成物を吹き付けるスプレー法及びフローコート法等を挙げることができる。
【０１００】
プラスチック表面にゾル組成物を塗布するに当っては、上記したような前処理を施すことが好ましく、その他に、脱脂剤を用いてプラスチック表面を脱脂処理をしてもよい。この脱脂剤としては、塩基性の化合物を含有する脱脂剤が好適であり、この塩基性の化合物として、水酸化ナトリウム、炭酸ナトリウム、ケイ酸ナトリウム、リン酸ナトリウム、及びホウ酸ナトリウム等を挙げることができる。
【０１０１】
前記脱脂剤としては、市販のアルカリ性クリーナ、例えば、アトテックジャパン（株）から市販されているクリーナーＥ３３（商品名）、大同化学工業（株）から市販されているダイクリーナー（商品名）、メルテックス（株）から市販されているクリーナーＳ−６１（商品名）、エンボンドＣＡ−Ｓ（商品名）、エンボンドＱ−５４７（商品名）及びクリーナー１６０（商品名）、奥野製薬工業（株）から市販されているトップクリーン（商品名）、トップクリーナー（商品名）及びエースクリーン（商品名）等を容易に入手することができる。
【０１０２】
これら脱脂剤は、溶媒に溶解させた溶液として用いられ、溶媒としては、通常、水が用いられる。前記脱脂剤を含有する溶液における前記脱脂剤の濃度は、通常、０．１〜６０質量％である。
【０１０３】
脱脂処理の態様及び条件に特別な制限はなく、例えば、プラスチック表面を前記脱脂剤を含有する溶液で拭き払う手段を採用することができ、また、プラスチック表面を前記脱脂剤を含有する溶液中に浸漬し、１〜５分間、好ましくは３０〜６０℃に加熱して、撹拌することによって脱脂処理することができる。
【０１０４】
その後、水洗し、乾燥する。脱脂処理の際、電解処理を伴っていてもよい。プラスチック表面に塗布するゾル組成物の塗布量は、ゾル組成物の粘度やその他の条件により異なる。１回の塗布では所定の厚さの薄膜が得られない場合は、塗布を繰り返すこともできる。
【０１０５】
続いて、前記プラスチック表面に塗布されたゾル組成物を硬化処理することによって、プラスチック表面に硬質体層を形成する。この硬化処理は、電磁波照射、好ましくは紫外線照射による硬化処理であってもよく、加熱による硬化処理であってもよい。また、加熱しながら電磁波を照射しても良い。紫外線照射による硬化処理に際して、照射する紫外線の光源としては、高圧水銀灯、低圧水銀灯、エキシマレーザー、Ｎｄ：ＹＡＧレーザー等を使用することができる。これらを使用することにより、紫外線を廉価に照射することができる。照射時間は、１分〜１時間である。
【０１０６】
プラスチック表面に塗布されたゾル組成物を加熱処理によって硬化する場合、その加熱処理条件は、通常は、５０〜３００℃、好ましくは、５０〜２００℃、０．１分〜５時間、好ましくは、０．１分〜１時間である。加熱手段に制限はなく、電気炉を用いる手段、熱風を吹き付ける手段、加熱気体内に据置する手段等が採用される。得られる硬質膜の厚さは、プラスチックの種類、適用対象物に応じて適宜、決定することができるが、通常、１０ｎｍ〜１０００μｍの範囲から選ばれる。前記硬化処理は、紫外線照射処理と加熱処理とを組み合わせて行ってもよい。このときの処理工程の順序は任意である。
【０１０７】
ここで、硬質膜の塗布性の評価方法としては、塗布後の外観観察により行う。平坦であれば、より良好であり、ムラがなければ、良好であり、ムラがあれば不良であると判定する。
【０１０８】
一方、硬質膜の硬度の評価方法として、実用的には擦り傷耐性を試験することが有効である。擦り傷耐性の試験は、鋭利なまたは柔軟な表面を持つもの、たとえばスチールウール、紙ヤスリ、麻布、綿布、紙などを硬質膜に一定の荷重をかけて一定回数擦り、その後の硬質膜表面の状態を目視などにより判定する方法である。たとえば、麻布地を用いた試験では１〜２ｋｇの荷重をかけて硬質膜表面を１０〜２０回程度往復させることにより、判定することができる。
【０１０９】
また、スチールウールを用いた試験では００００番のスチールウールを用いて荷重１００〜５００ｇで、１〜２０回程度往復させることにより判定できる。綿布を用いる場合には、荷重は０．５〜数ｋｇ程度とし数１０万回往復させることにより判定できる。
【０１１０】
なお、硬質膜が、前記プラスチック表面及び前記硬化体層の間に形成されてなるプライマー層を有する場合には、前記硬化体層の形成の前に前記プライマー層を基板上に形成する。プライマー層の成分、塗布方法は、上記と同様であり、塗布後の硬化処理は、上記の硬化処理方法と同様である。そして、前記プライマー層をプラスチック表面上に形成した後に、前記硬化体層をプライマー層上に形成する。また、プライマー層は、ゾル組成物を塗布する前に、上記した前処理（プラズマ照射、コロナ放電、電子線照射、火炎処理、クロム酸処理等）を施しても良い。
【０１１１】
さらに、硬質膜が、前記プライマー層及び前記硬化体層の上に、シラン化合物を硬化してなる薄膜を有する場合には、前記プライマー層及び前記硬化体層を形成した後、薄膜を形成する。薄膜の成分は、上記と同様である。また、塗布方法としては、ゾル組成物を塗布する方法と同様にして、薄膜の原料を用いるディップ法、流延法、連続法、スピンナー法、スプレー法、及びフローコート法等を挙げることができる。
【実施例】
【０１１２】
以下に、実施例を挙げてこの発明をさらに詳細に説明するが、これら実施例によってこの発明はなんら限定されるものではない。
【０１１３】
（実施例１〜１０、比較例１〜２）
〔基板の前処理〕
ポリカーボネート（ＰＣ）基板は、厚さ３ｍｍであり、５ｃｍ角にカットされたポリカエースＥＣＫ１００（クリア）（筒中プラスチック工業（株）製）を用いた。この基板表面の洗浄のためエタノールでリンスをし、その後純水でリンスをした後、窒素ガスによるエアガンで水滴を除去し乾燥させた。ついで、プラズマ照射を行った。
【０１１４】
プラズマ照射装置は、プラズマトリートＦＧ１００１（日本プラズマトリート（株））を使用し、ドライエアー供給量は、２ｍ３/ｈであり、照射幅は約２０ｍｍであった。プラズマ照射時の電圧は２１８〜２２２Ｖ、電流は５．６〜５．７Ｖであった。
【０１１５】
〔ギ酸を含むハフニアゾルの調製〕
四塩化ハフニウム５．４４ｇを窒素雰囲気下、水３２ｇ（１．７８７モル）に溶解した。この溶液に、２９％アンモニア水をｐＨ９．０になるまで添加し、沈澱物（水酸化ハフニウム）を得た。この沈澱物を濾別し、純水により濾液がｐＨ７になるまで洗浄した。洗浄した沈澱物をビーカーに採り、純水３２ｇを加え、２０ｍｌのギ酸を添加して、８５℃で３時間、加熱撹拌した。その後、室温まで冷却して、ハフニアゾルを調製した。
【０１１６】
〔シュウ酸を含むハフニアゾルの調製〕
四塩化ハフニウム５．４４ｇを窒素雰囲気下、水３２ｇ（１．７８７モル）に溶解した。この溶液に、２９％アンモニア水をｐＨ９．０になるまで添加し、沈澱物（水酸化ハフニウム）を得た。この沈澱物を濾別し、純水により濾液がｐＨ７になるまで洗浄した。洗浄した沈澱物をビーカーに採り、純水３２ｇ及びシュウ酸二水和物３ｇを添加した。８０℃で１時間加熱攪拌した。室温まで冷却後、ハフニアゾルを調製した。なお、このシュウ酸を含むハフニアゾルは、塗布する際に、同量の純水で希釈した。なお、ｐＨ値は、ＨＯＲＩＢＡカニスターＡＣＴ  ｐＨメーターＤ−２１（株式会社堀場製作所製）で測定した。
【０１１７】
〔プライマー層の塗布液の調製〕
プライマー層の主成分として、重合性モノマーであるアクリル酸（以下、明細書、及び表中、ＡＡと略す場合がある。）を用いた。アクリル酸（ＡＡ）は、東亜合成株式会社製を使用した。また、重合開始剤として、チバ・スペシャルティ・ケミカルズ（株）製
、イルガキュア２９５９（２−ヒドロキシ−４`−ヒドロキシエトキシ−２−メチルプロピオフェノン）を用いた。
【０１１８】
アクリル酸（ＡＡ）１０ｇに対して、イルガキュア２９５９  ０．５ｇ（すなわち、５質量％）添加し、２０分間攪拌した。実施例によっては、ＰＣ基板表面の極薄領域を変性させて密着性を向上させるため、メチルエチルケトン（ＭＥＫ）を添加した。また、この添加の際にイソプロピルアルコール（ＩＰＡ）も添加した。ＭＥＫの水に対する溶解性が小さいため、ＩＰＡを共存させるためである。ＭＥＫ及びＩＰＡの添加量は、両方とも、２ｇであった。
【０１１９】
〔プライマー層の形成〕
ＰＣ基板上に上記の手順で調製したプライマー層の塗布液をスプレー法で塗布した。
【０１２０】
塗布されたＰＣ基板に対して、紫外線照射を行った。光源は、高圧水銀灯（Ｈ１０００Ｌ、１ｋＷ、東芝ライテック（株）製）を用いた。塗布されたＰＣ基板に対して、光源より９ｃｍの距離で照射した。紫外線照射時間は、１分３０秒であった。
【０１２１】
〔硬化体層の塗布液の調製〕
上記ギ酸を含むハフニアゾル、及び上記シュウ酸を含むハフニアゾルに対して、各実施例に応じて、アクリル酸（ＡＡ）、イルガキュア２９５９、及びシランカップリング剤を添加し、硬化体層の塗布液を作成した。
【０１２２】
なお、アクリル酸（ＡＡ）は、ハフニウム（Ｈｆ）に対して２当量又は８当量添加した。さらに、イルガキュア２９５９は、それぞれ添加したアクリル酸（ＡＡ）の５質量％添加した。また、シランカップリング剤は、３−グリシドキシプロピルトリメトキシシラン（ＧＥ  東芝シリコン株式会社  商品名  ＴＳＬ８３５０）を用いた。このシランカップリング剤ハフニウム（Ｈｆ）に対して３当量添加した。
【０１２３】
〔硬化体層の形成〕
ＰＣ基板上又は上記プライマー層上に上記の手順で調製した硬化体層の塗布液をスピンナー法（５００ｒｐｍ/５秒ついで２０００ｒｐｍ/３０秒）で塗布した。なお、プライマー層上に硬化体層を形成する場合には、上記基板の前処理と同様にして、プライマー層表面の前処理を行った。
【０１２４】
硬化体層の塗布液が塗布されたＰＣ基板に対して、紫外線照射を行った。光源は、高圧水銀灯（Ｈ１０００Ｌ、１ｋＷ、東芝ライテック（株）製）を用いた。硬化体層の塗布液が塗布されたＰＣ基板に対して、光源より９ｃｍの距離で照射した。紫外線照射時間は、１分３０秒であった。
【０１２５】
上記のように紫外線照射された試料を定温恒温器（ヤマト科学株式会社製  ＤＮＦ４４）を用いて、１００℃、１時間加熱した。
【０１２６】
上記のような手順で、表１に示すように各条件を変えて基板上に、硬質膜を形成した。また、硬質膜の塗布性及び硬度の評価を表１に示した。
【０１２７】
【表１】
2005336466.tif 000002
*ギ酸またはシュウ酸を使用
【０１２８】
例えば、表１において、実施例５では、硬化体層については、ハフニアゾル中にギ酸を含んでいる。また、アクリル酸（ＡＡ）は、ハフニウム（Ｈｆ）に対して２当量添加されている。さらに、イルガキュア２９５９も添加されている。
【０１２９】
次に、プライマー層については、アクリル酸（ＡＡ）を１０ｇ使用し、シランカップリング剤がアクリル酸に対して３当量添加されている。また、イルガキュア２９５９も添加されている。さらに、メチルエチルケトン（ＭＥＫ）及びイソプロピルアルコール（ＩＰＡ）も添加されている。
【０１３０】
〔評価〕
硬質膜の塗布性の評価方法としては、塗布後の外観観察により行った。表１中、◎は、より良好であり、○は良好であり、×は不良であることを示す。
【０１３１】
硬質膜の硬度評価法として二つの方法で評価した。第1の評価法（硬度(１)）は、麻布地を用い硬質膜上で１ｋｇの荷重をかけて１０往復させた。この麻布地試験により硬質膜に傷が生じるがそれを目視により5段階に分けて評価した。
【０１３２】
すなわち、
５：まったく傷がつかない
４：若干傷がつく
３：やや傷がつくものの実用的には問題がない
２：傷が目視ではっきりと見える
１：多くの傷がつく
３以上を良好と判断した。
【０１３３】
第２の評価方法（硬度(２)）は、００００番のスチールウールを用い、硬質膜上で２００ｇの荷重をかけて５往復させた。このスチールウール試験により硬質膜に傷が生じるがそれを目視により５段階に分けて評価した。
【０１３４】
すなわち、
５：０〜５本の浅い傷が観察される
４：５〜１０本の浅い傷が観察される
３：１０〜１５本の浅い傷が観察されるものの実用的には問題がない
２：１５本以上の傷が目視ではっきりと見える
１：多くの傷がつく
【０１３５】
（実施例１１〜１４）
実施例４，５，９および１０において用いられたアクリル酸に代えて、メタクリル酸（MAA）を用いた他は実施例４，５，９および１０と同様に行った（実施例１１〜１４）。結果を表２に示す。なお、表２中の記号は、表１中の記号と同じ意味を有する。
【０１３６】
【表２】
2005336466.tif 000003
*ギ酸またはシュウ酸を使用
【０１３７】
（実施例１５〜１８）
以下の処方によりギ酸を含むジルコニアゾルを調製した。
【０１３８】
（ジルコニアゾルの調製）
酸化塩化ジルコニウム八水和物  ５．４８ｇをＨ２Ｏ ３２ｇ中に溶解した。この溶液に２９％アンモニア水ｐＨ９．０になるまで(約５ｍｌ)添加し、沈殿物(水酸化ジルコニウム)をろ別し、純水でろ液がｐＨ７になるまで洗浄した。洗浄済みの沈殿物をビーカーに移し純水３２ｇを加え、ＨＣＯＯＨをｐＨ１．０になるまで(約２２ｍｌ)添加した。この溶液を８０〜９０℃で３時間加熱攪拌した。室温まで冷却後ジルコニアゾルを得た。
【０１３９】
実施例１，４および８のハフニアゾルに代えて、ジルコニアゾルを同等量用いた他は、実施例１，４，５および８とそれぞれ同様に行った（実施例１５〜１８）。また、比較例１のハフニアゾルに代えてジルコニアゾルを用いて行った（比較例３）。結果を表３に示す。なお、表３中の記号は、表１中の記号と同じ意味を有する。
【０１４０】
【表３】
2005336466.tif 000004
【０１４１】
（実施例１９〜２５）
実施例４〜１０におけるのと同じ成分を用いて、PC基板上にプライマー層の塗布液をスプレー法で塗布し、次いで、硬化体層の塗布液をスプレー法で塗布し、紫外線照射を行ったほかは、実施例４〜１０と同様にして行った。結果を表４に示す。なお、表４中の記号は、表１中の記号と同じ意味を有する。
【０１４２】
【表４】
2005336466.tif 000005
*ギ酸またはシュウ酸を使用
【０１４３】
（実施例２６〜２９）
上記実施例５におけるのと同様の組成を有するプライマー層の上に、以下の表５に示される組成を有する硬化体層を作製した。それらの塗布性，硬度（１）および硬度（２）の評価を実施例５と同様に行った。結果を表５に示す。なお、表５中の記号は、表１中の記号と同じ意味を有する。
【０１４４】
【表５】
2005336466.tif 000006
*ギ酸またはシュウ酸を使用
【０１４５】
（実施例３０〜３５）
上記実施例５におけるのと同様の組成を有するプライマー層の上に、以下の表６に示される組成を有する硬化体層を作製した。それらの塗布性，硬度（１）および硬度（２）の評価を実施例５と同様に行った。ビニルエーテル化合物Ａ，Ｂ，Ｃはいずれも丸善石油化学社製を用いた。結果を表６に示す。なお、表６中の記号は、表１中の記号と同じ意味を有する。
【０１４６】
【表６】
2005336466.tif 000007
*ギ酸またはシュウ酸を使用
【０１４７】
表６中、重合性モノマーとしてのビニルエーテルは、それぞれ以下の構造を有する。
ビニルエーテルＡ：CH2=CH-O-CH2-CH2-OH
ビニルエーテルＢ：CH2=CH-O-CH2-CH2-O-CH2-CH2-OH
ビニルエーテルＣ：CH2=CH-O-CH2-CH2-CH2-CH2-OH
【０１４８】
（実施例３６〜３７）
上記実施例４におけるのと同様の組成を有するプライマー層の上に、以下の表７に示される組成を有する硬化体層を作製した。その後、シラン化合物Ａ（CH3(CH2)16CH2-SiCl3）の１質量％エタノール溶液に室温で２分間浸漬し、引き上げた後、１００℃で、３０分加熱処理した。それらの塗布性、硬度（１）および硬度（２）の評価を実施例4と同様に行った。結果を表７に示す。なお、表７中の記号は、表１中の記号と同じ意味を有する。
【０１４９】
【表７】
2005336466.tif 000008
*ギ酸またはシュウ酸を使用
【０１５０】
（実施例３８〜３９）
上記実施例４におけるのと同様の組成を有するプライマー層の上に、以下の表８に示される組成を有する硬化体層を作製した。その後、シラン化合物Ｂ（CF3(CF2)5(CH2)2Si(OC2H5)3）の１質量％エタノール溶液に室温で２分間浸漬し、引き上げた後、１００℃で、３０分加熱処理して薄膜を形成した。それらの塗布性、硬度（１）および硬度（２）の評価を実施例４と同様に行った。結果を表８に示す。なお、表８中の記号は、表１、２中の記号と同じ意味を有する。
【０１５１】
【表８】
2005336466.tif 000009
*ギ酸またはシュウ酸を使用